FR 2879611 A1 20060623 FR 0413750 A 20041222 2879611 1 PREPARATION ET TRAITEMENT DE COMPOSITIONS A BASE DE BITUME, D'HYDROCARBONE ET/OU DE RESINE La présente invention a pour objet l'utilisation de composés organiques particuliers pour la préparation ou pour le traitement de compositions à base de bitume, d'hydrocarbone et/ou de résine. Elle a également pour objet les compositions à base de bitume, d'hydrocarbone et/ou de résine ainsi préparées ou traitées au moyen de ces composés organiques particuliers Par compositions à base de bitume, d'hydrocarbone et/ou de résine , on entend en particulier: a) le pétrole brut et les produits pétrochimiques, en particulier les bitumes (ou asphaltes) et mazouts, issus de la distillation du pétrole, puis, éventuellement soumis à une opération d'hydrotraitement, de craquage thermique ou de distillation complémentaire, b) les bitumes et asphaltes d'origine naturelle, c) toutes fractions obtenues par toutes techniques de séparation à partir des bitumes (ou asphaltes) et mazouts de toutes origines, d) les produits carbochimiques issus de la pyrolyse du charbon ou de toute matière hautement carbonée, puis, éventuellement soumis à une opération de distillation, de traitement thermique ou de traitement chimique complémentaire. e) les goudrons de toutes origines, en particulier issus de la houille ou du bois et toutes les fractions qui peuvent en être obtenues, f) les résines d'origine naturelle (colophanes naturelles, poix, résines accroïdes, résines de balsamier, gomme-laque,...), g) tous dérivés obtenus par toutes techniques de modification, notamment chimique, desdites résines 2879611 2 naturelles telles que les colophanes modifiées et les résines terpéniques modifiées, h) toutes compositions contenant au moins l'un quelconque des produits a) à g) susmentionnés et pouvant contenir par ailleurs, par exemple, au moins un autre composant choisi parmi l'eau, les huiles minérales, animales et végétales et les dérivés desdites huiles comme par exemple les esters méthyliques, les résines synthétiques, les matières (thermo)plastiques d'origine naturelle ou synthétique telles que les caoutchoucs, et les granulats (cailloux, graviers, gravillons, sables,...). Ces compositions sont destinées en premier lieu à la réalisation de matériaux pour le bâtiment et les travaux publics ( BTP ) et en particulier pour les constructions routières. Elles peuvent notamment consister en des compositions bitumineuses (ou asphaltiques) telles que décrites. - dans le chapitre intitulé Asphalt and Bitumen en pages 97 à 117, volume 4 de la 6ème Edition de l'ouvrage Ullmann's Encyclopedia of Industrial Chemistry (2003), WILEY-VCH Verlag GmbH & Co. KgaA, Weinheim (Allemagne), ou - dans le chapitre intitulé ASPHALT en pages 689 à 724, Volume 3 de la 4ème édition de l'ouvrage KIRK-OHTMER , Encyclopedia of Chemical Technology (1992), John Wiley & Sons, Inc. ou - dans le sous-chapitre intitulé Bituminous products en pages 612 à 618, Volume 4 de la 4ème édition précitée de l'ouvrage KIRK-OHTMER , ou - dans l'un quelconque des brevets FR 2 721 043, EP 900 822 B1 ou FR 2 785 603. Il peut s'agir en particulier de liants bitumineux se présentant sous forme solide, pâteuse ou liquide, y compris sous forme d'émulsions aqueuses. Il peut s'agir 2879611 3 également de compositions formulées telles que des enrobés bitumineux associant au moins un liant bitumineux à au moins un type de granulat, ou de compositions plus élaborées et mises en forme telles que des films, plaques ou feuilles d'étanchéité, d'isolation (thermique, phonique) et/ou de couverture, des géomembranes, . .., dont la structure contient au moins une couche bitumineuse. Pour leur part, les compositions résiniques préparées et/ou traitées conformément à l'invention peuvent notamment consister en des compositions à base d'au moins une résine d'origine naturelle, éventuellement modifiée ultérieurement, telles que décrites: - dans le chapitre intitulé Resins, Natural en pages 337 à 355, Volume 31 de la 6ème édition précitée de l'ouvrage Ullmann's Encyclopedia , ou - dans le chapitre intitulé Resins, Natural en pages 291 à 302 de la 4ème édition précitée de l'ouvrage Kirk-OHTMER , ou - dans le brevet EP 1 466 878 Al et à base, par exemple, de résine pirène terpène, d'ester phénolique de colophane modifiée ou d'ester maléïque de résine de colophane. Il peut s'agir en particulier, comme décrit dans ce brevet EP 1 466 878, de liants de nature végétale aptes à se substituer à des liants bitumineux en vue de la réalisation de matériaux pour le bâtiment et les travaux publics ( BTP ). Dans ce secteur et plus généralement dans tout domaine d'activité faisant appel classiquement à des compositions à base de bitume, d'hydrocarbone et/ou de résine (BTP mais aussi construction navale, automobile ou aéronautique, agriculture,...) ou devant traiter de telles compositions (activités de dépollution ou de nettoyage de structures, inertes ou non,...), il est recherché un moyen 2879611 4 qui, idéalement, présente l'ensemble des critères listés ci-après: a) être efficace pour toute fonction auquel il est destiné dans une application donnée, par exemple comme agent plastifiant, fluxant ou fluidifiant, solvant, de nettoyage, lubrifiant, mouillant, émulsionnant, dispersant, de coalescence, anti-kérosène, modificateur d'odeur, huile régénérante... b) ne pas détériorer, éventuellement améliorer, les conditions de préparation et/ou les conditions d'utilisation de toute composition dans laquelle il est incorporé, c) ne pas détériorer, éventuellement améliorer, les performances et caractéristiques physiques intermédiaires et finales de ladite composition ou de tout matériau la contenant, d) présenter une absence d'innocuité et le minimum de désagréments, notamment en regard des réglementations toujours plus contraignantes en termes de protection de l'homme et de l'environnement, e) être issu de matières d'origine naturelle et si possible renouvelables. Dans le domaine particulier des compositions liantes à base de bitume, d'hydrocarbone et/ou de résine destinées au secteur du BTP, par exemple à l'industrie routière ((re)construction, entretien et réparation des routes), il est tout particulièrement recherché un moyen qui, idéalement et en regard des critères précités: a) soit avantageusement utilisable comme adjuvant fonctionnel, notamment comme agent fluxant, dispersant, fluidifiant, solvant, mouillant, émulsionnant ou autre, b) soit avantageusement utilisable tant dans des compositions liantes destinées à être appliquées à chaud, i.e. entre environ 80 et 200 C (i. e. mélangées à chaud avec des granulats et/ou répandues à chaud sur un support 2879611 5 avant application des granulats) et généralement anhydres, que dans des compositions liantes destinées à être appliquées à froid, i.e. à une température généralement inférieure à 100 C (i.e. mélangées à froid avec des granulats et/ou répandues à froid sur un support avant application des granulats), se présentant généralement sous forme d'émulsions aqueuses, c) permette aux produits résultants, par exemple aux enrobés à chaud, aux enrobés à froid et enduits obtenus à partir des desdites compositions liantes, d'acquérir et de conserver des caractéristiques mécaniques et rhéologiques les rendant propres à l'usage auquel ils sont destinés, notamment à leur usage routier, d) soit écologiquement plus acceptable que les adjuvants, par exemple les agents fluxants (ou fluidifiants), d'origine fossile (pétrole, houille) et notamment: - ne contienne pas de substances dangereuses et notamment de substances reconnues comme cancérigènes ou mutagènes, telles que les hydrocarbures aromatiques, en particulier le benzène et ses dérivés, le naphtalène ou le chrysène, présente une faible propension à générer des vapeurs, y compris lors de l'application à chaud des compositions liantes, - présente un point éclair suffisamment élevé, de préférence supérieur à celui des adjuvants d'origine fossile qui est généralement inférieur à 100 C, le plus souvent compris entre 50 et 90 C, - présente une odeur acceptable, en tous cas significativement moins incommodante ou irritante que les adjuvants d'origine fossile, - présente une bonne rinçabilité, i. e. une bonne aptitude à être entraîné par une solution aqueuse tout en 2879611 6 étant inoffensif pour l'environnement (absence de bioaccumulation). Il a été proposé à cet effet, dans le domaine particulier des émulsions de bitume, l'utilisation d'huile de colza ou d'un dérivé d'huile de colza, en association éventuelle avec d'autres huiles végétales (huile de lin notamment), en tant qu'agent fluxant du bitume comme décrit dans le brevet FR 2 721 043 précité. Il a ensuite été préconisé, dans le domaine particulier des liants bitumineux pour la construction de routes, la mise en oeuvre d'agents fluxants (fluidifiants) consistant en des monoesters méthyliques d'huile de tournesol, éventuellement isomérisée, ou d'huile de lin comme décrit dans le brevet EP 900 822 B1 précité. Ces monoesters méthyliques doivent se transformer chimiquement, notamment réticuler ou se polymériser, au contact de l'air après répandage du liant pour augmenter la viscosité de ce dernier. Cette polymérisation (ou siccativation) est généralement insuffisante et en pratique il est fortement conseillé l'introduction de catalyseurs (ou agents siccatifs) métalliques tels que des sels organiques de cobalt, manganèse ou zirconium. Outre le fait qu'elle complique les procédés et en augmente le coût et ce, sans efficacité certaine, cette introduction n'est pas satisfaisante du point de vue de l'environnement et de la santé. Des monoesters obtenus à partir d'huiles végétales ou animales ont par ailleurs été utilisés comme agents solvants, puis fluxants, de bitumes mis en oeuvre initialement sous forme de poudre dans le but de préparer, à froid, des enrobés propres à être répandus, également à froid, comme décrit dans le brevet FR 2 785 603 précité. 2879611 7 L'introduction de catalyseurs de siccativation est également soulignée dans ce document. Plus récemment enfin, il a été proposé dans le brevet EP 1 466 878 Al, de substituer les liants bitumineux par des liants de nature végétale pour la réalisation de couches de construction routière ou de génie civil. Les liants revendiqués, sélectionnés par leurs caractéristiques de pénétrabilité, sont exempts de tout élastomère naturel et synthétique ou de tout polymère thermoplastique et contiennent de 2 à 98% en poids d'au moins une résine naturelle ou naturelle modifiée, d'origine végétale et de point de ramollissement sélectionné. Il peut s'agir notamment de résines de colophane modifiée ou de type pinène terpène. Les compositions à base de résine ainsi obtenues contiennent par ailleurs de 98 à 2% en poids d'une huile d'origine végétale présentant une viscosité également sélectionnée. Il peut s'agir notamment d'huile de lin, de bois ou de ricin déshydratée. A la connaissance de la Demanderesse cependant, le seul moyen effectivement mis en oeuvre à ce jour à une échelle industrielle et commerciale en vue de substituer les adjuvants, notamment les agents fluxants, d'origine fossile lors de la préparation des compositions à base de bitume, d'hydrocarbone ou de résine, consiste en l'utilisation de monoesters méthyliques d'huiles végétales, en particulier d'huile de tournesol. Et il est du mérite de la Demanderesse d'avoir trouvé que certains autres composés organiques issus également en général de matières d'origine naturelle et renouvelables pouvaient: - non seulement se substituer également à ces adjuvants d'origine fossile, 2879611 8 - mais encore, en regard notamment des critères a) à d) précités, se révéler au moins aussi avantageux, voire plus avantageux pour certains aspects, que les monoesters méthyliques d'huiles végétales préconisés dans l'art antérieur. Ce mérite est d'autant plus grand qu'il a été constaté que ces composés organiques sélectionnés pouvaient en outre être avantageusement utilisés comme moyen de traitement, notamment de nettoyage, des mêmes compositions bitumineuses, d'hydrocarbones et/ou résiniques, en particulier comme moyen d'élimination de résidus, traces ou taches de telles compositions se trouvant à la surface et/ou dans la masse constitutive de matières et objets de toutes natures. De façon plus précise, la présente invention a pour objet l'utilisation, pour la préparation ou le traitement de compositions à base de bitume, d'hydrocarbone et/ou de résine telles que définies précédemment, d'au moins un composé choisi dans le groupe comprenant: - les esters d'un acide organique autre qu'un acide gras, ledit acide contenant de préférence au plus 10 atomes de carbone et plus préférentiellement encore de 2 à 8 atomes de carbone, et - les éthers ou esters d'un produit issu de la déshydratation interne d'un sucre, de préférence d'un sucre hydrogéné. Selon une première variante ledit composé consiste en un produit choisi parmi les esters des acides glycolique, glycérique, lactique, gluconique, glucarique, glucuronique, glutarique, céto-gulonique, érythorbique, ascorbique, fumarique, adipique, succinique, malique, maléique, malonique, oxalique, citrique, itaconique, lévulinique, glutamique, aspartique, aconitique, azélaïque, hydroxypropionique et citraconique et les 2879611 9 mélanges quelconques d'au moins deux quelconques desdits esters. Il peut s'agir en particulier de monoesters, diesters et/ou de triesters en fonction notamment du nombre de fonctions COOH de l'acide considéré, potentiellement estérifiables, mais également du niveau d'estérification effectif (total ou non) de chacune desdites fonctions. De préférence, ledit composé consiste en un ester d'un acide organique non gras et d'un alcool comprenant au plus 10 atomes de carbone, de préférence de 1 à 8 atomes de carbone ou d'un mélange quelconque d'au moins deux quelconques de tels esters. De manière particulièrement avantageuse, ledit composé consiste en un produit choisi parmi les esters des acides glycolique, lactique, gluconique, glutarique, adipique et succinique et les mélanges quelconques d'au moins deux quelconques de ces esters. Il peut s'agir notamment de lactates de méthyle, d'éthyle, de butyle, d'iso-butyle, d'hexyle, d'éthyl hexyle ou d'octyle. Il peut s'agir également, à titre d'exemples, d'esters méthyliques, éthyliques ou iso-butyliques d'acides glutarique, succinique ou adipique ou de mélanges quelconques d'au moins deux quelconques de tels esters. Selon une autre variante, le composé utilisé conformément à l'invention pour la préparation ou le traitement d'une composition à base de bitume, d'hydrocarbone et/ou de résine, consiste en un éther ou ester d'un produit issu de la déshydratation interne d'un sucre, ledit sucre étant choisi parmi le glucose, le maltose, le lactose, le galactose, le saccharose, le mannose, le xylose, le ribose, le fructose, l'isomaltulose, le sorbose et l'idose, les équivalents 2879611 10 hydrogénés des sucres précités et les mélanges quelconques d'au moins deux quelconques de ces produits. De manière avantageuse, ledit composé consiste en un éther ou un ester d'un produit issu de la déshydratation interne du sorbitol, du mannitol ou de l'iditol et notamment d'un éther ou d'un ester d'isosorbide, de sorbitan, d'isommanide, de mannitan, d'isoidide ou d'iditan, ou d'un mélange quelconque d'au moins deux quelconques de ces produits. Il peut s'agir en particulier: - d'un monoéther, d'un diéther ou d'un mélange d'au moins un monoéther et d'au moins un diéther de ces produits, ou - d'un monoester, d'un diester ou d'un mélange d'au moins un monoester et d'au moins un diester de ces produits. De préférence, ledit composé est constitué majoritairement, i.e pour au moins 50 % de son poids (sec/sec), de diéther(s) ou de diester(s) d'isosorbide, de sorbitan, d'isomannide et /ou d'isoidide. Selon une autre variante, ledit composé est avantageusement choisi dans le groupe comprenant les dérivés éthylés, méthylés, acétylés, butylés, isobutylés, hexylés, 2-éthyl hexylés, octénylés, laurylés ou stéarylés d'isosorbide, de sorbitan, d'isommanide et/ou d'isoidide et les mélanges quelconques d'au moins deux quelconques de ces produits. De manière particulièrement avantageuse, ledit composé est constitué majoritairement de dérivés méthylés d'isosorbide, de sorbitan, d'isomannide et/ou d'isoidide. Ledit composé peut notamment être constitué majoritairement de diméthyl isosorbide ( DMI ). 2879611 11 Avantageusement, le DMI présente alors une pureté supérieure à 80%, préférentiellent supérieure à 90%. La Société Demanderesse a notamment trouvé, comme il sera exemplifié par ailleurs, que des composés éthérifiés de l'isosorbide, tout particulièrement le DMI, et des composés estérifiés de l'isosorbide ou d'acides non gras comme l'acide lactique tels que, par exemple, les dioctanoate d'isosorbide, dihexanoate d'isosorbide, lactate d'hexyle ou lactate d'octyle, permettaient: - non seulement de se substituer avantageusement aux adjuvants, notamment aux agents fluxants, d'origine fossile lors de la préparation de compositions à base de bitume, d'hydrocarbone et/ou de résine, - mais encore d'être avantageusement utilisés comme moyen de traitement, notamment de nettoyage, de ces mêmes compositions à base de bitume, d'hydrocarbone et/ou résine. Il a été trouvé en particulier que le DMI permettait de vérifier l'ensemble des critères a) à e) précités, y compris dans le domaine particulier des compositions liantes à base de bitume, d'hydrocarbone et/ou de résine et ce, d'une manière aussi avantageuse, voire plus avantageuse pour certains aspects, que les monoesters méthyliques d'huiles végétales préconisés dans l'art antérieur. En suite de quoi, on dispose désormais d'un nouveau moyen apte à être utilisé dans le domaine précité des compositions à base de bitume, d'hydrocarbone et/ou de résine, en particulier comme agent plastifiant, fluxant ou fluidifiant mais également comme agent solvant, de nettoyage, lubrifiant, mouillant, émulsionnant, dispersant, de coalescence, antikérosène, modificateur d'odeurs ou huile régénérante. Ce moyen peut notamment être mis en oeuvre pour la préparation ou le traitement de compositions choisies 2879611 12 dans le groupe comprenant le pétrole brut, les bitumes, les mazouts, les goudrons, les bitumes fluxés, les émulsions de bitume, les bitumes polymères, en particulier ceux à base d'élastomères et/ou de polymères thermoplastiques, les enduits, en particulier les enduits superficiels, les enrobés, en particulier les enrobés à chaud et les enrobés stockables, les peintures bitumineuses, les résines d'origine naturelle et leurs dérivés, en particulier issues de bois ou de plantes et les compositions liantes à base de telles résines. Ces compositions peuvent être destinées en particulier à la (re) construction, à l'entretien, à la réparation et/ou au nettoyage de chaussées de circulation, de chapes d'étanchéité, de revêtement de trottoirs, de revêtements d'ouvrage d'art, de bâtiments ou d'habitations, d'isolants thermiques et phoniques, de matériaux d'étanchéité ou de revêtements de protection contre la corrosion ou contre l'humidité, de surfaces ou d'enceintes de travail, de stockage ou de transport comme les paillasses de laboratoire, les cuves, pompes et citernes,ou de matières polluées comme le sable, les rochers ou les organismes vivants. Elles peuvent notamment contenir au moins un produit, pris seul ou en mélange, choisi dans le groupe comprenant les bitumes, les élastomères naturels ou synthétiques, notamment de type polybutadiène, latex naturel, caoutchouc, styrène-butadiène (SBR), styrènebutadiène-styrène (SBS) ou copolyméres d'éthylène comme par exemple éthylène vinyl acétate( EVA) ou éthylène butyl acétate(EBA), les polymères thermoplastiques, notamment de type polyoléfine, polyamide ou polyester, ou encore les résines naturelles ou naturelles modifiées, notamment en provenance de bois ou de plantes, telles qu'en particulier les résines de colophane et les résines terpéniques. 2879611 13 La présente invention a également pour objet un procédé de préparation ou de traitement d'une composition à base de bitume, d'hydrocarbone et/ou de résine, caractérisé par le fait que l'on met ladite composition en présence d'au moins un composé choisi dans le groupe comprenant: - les esters d'un acide organique autre qu'un acide gras, ledit acide contenant de préférence au plus 10 atomes de carbone et plus préférentiellement encore de 2 à 8 atomes de carbone, et - les éthers ou esters d'un produit issu de la déshydratation interne d'un sucre, de préférence d'un sucre hydrogéné. Le concept inventif de la présente invention couvre également une composition à base de bitume, d'hydrocarbone et/ou de résine, caractérisée en ce qu'elle contient, en toutes proportions et de préférence à raison de 0,1 à 95% en poids, et plus préférentiellement de 0,5 à 50% en poids, au moins un composé choisi dans le groupe comprenant: - les esters d'un acide organique autre qu'un acide gras, ledit acide contenant de préférence au plus 10 atomes de carbone et plus préférentiellement encore de 2 à 8 atomes de carbone, et - les éthers ou esters d'un produit issu de la déshydratation interne d'un sucre, de préférence d'un sucre hydrogéné. La présente invention va être décrite de façon encore plus détaillée à l'aide des exemples qui suivent et qui ne sont aucunement limitatifs. EXEMPLE 1 Dans le cadre de cet essai, on étudie l'intérêt, en particulier comme agents fluxants ou fluidifiants, de composés organiques sélectionnés selon l'invention, dans 2879611 14 le domaine de la préparation de compositions bitumineuses. Un bitume, de type 20/30 fourni par la Société EUROVIA, est ramolli à une température de 100 C dans une étuve. Le bitume ramolli est introduit dans un pétrin malaxeur de marque RHEOMIX, chauffé à 135 C. A partir de cette composition à base de bitume, non adjuvantée ( BITUME Ti ), on prépare les compositions bitumineuses ci-dessous (BITUMES T2, T3 et T4 non conformes à l'invention et BITUMES A, B et C conformes à l'invention) par introduction de 8% en poids/poids de bitume de, respectivement: - BITUME T2: un produit d'origine pétrochimique du commerce, classiquement utilisée comme agent fluxant de bitumes, présentant une couleur brune, une nature aromatique, une température de distillation d' environ 190 C et une densité proche de 0,97, - BITUME T3: une composition à base d'esters méthyliques d'huile de tournesol, présentant une couleur jaune clair, une température de distillation proche de 350 C et une densité de 0,88 environ, - BITUME T4: idem BITUME T3 si ce n'est que l'on a introduit également 0,15% (en poids / poids du bitume) d'octanoate de manganèse en tant qu'agent siccatif, - BITUME A: une composition de diméthyl isosorbide (DMI) préparée par la Demanderesse, BITUME B: lactate de butyle commercialisé par la Société SIGMA, - BITUME C: la composition DBE dibasic esters à base d'esters diméthylés d'acides glutarique, succinique et adipique, commercialisée par la Société INVISTA. Chacun des BITUMES Tl à T4 et A à c est malaxé pendant 30 minutes dans le pétrin / malaxeur puis, après 2879611 15 extraction dudit pétrin, est amené à température ambiante. On prélève chacun desdits BITUMES après réchauffage à 100 C et on mesure sur rhéomètre AR 2000, au cours d'un nouveau refroidissement, la viscosité des BITUMES lorsque leur température atteint 40 C (ci-après VISCO 1 ). Pour chacun des BITUMES Tl à T4 et A à c, on remesure de la même façon, la viscosité à 40 C mais après que chacun desdits BITUMES ait été stocké pendant 3 semaines à 50 C en flacon ouvert. Cette viscosité (ci- après VISCO 2 ) ainsi mesurée permet d'appréhender l'évolution du comportement rhéologique, en particulier la montée en cohésion , qui devrait être celle du bitume en cause après son application dans des conditions réelles de vieillissement en industrie routière. Le tableau ci-dessous reprend, pour le bitume témoin non fluxé (BITUME Tl), les BITUMES T2 à T4 non conformes à l'invention et les BITUMES A à c conformes à l'invention, les valeurs de VISCO 1 et VISCO 2 ainsi trouvées (exprimées en mPa.$) ainsi que la valeur du facteur de variation de ces viscosités égal au ratio VISCO 2 / VISCO 1 (et ci-après INDICE V ). BITUME VISCO 1 VISCO 2 INDICE V (mPa.$) (mPa.$) (VISCO 2/ VISCO 1) Ti 79 400 110 000 1,4 T2 9 500 33 300 3,5 T3 3 200 5 700 1,8 T4 4 400 6 200 1,4 A 10 700 31 400 2,9 B 9 700 19 000 2,0 C 5 400 37 700 7,0 2879611 16 Ces résultats montrent globalement que: 1) le BITUME Ti, non adjuvanté, est non seulement extrêmement visqueux (VISCO 1 de 79 400 mPas) mais qu'en outre, il continue de se viscosifier très significativement après vieillissement (VISCO 2 = 110 000 mPas), 2) les additifs mis en ouvre dans chacun des BITUMES T2 à T4 et A à C, sont aptes à diminuer très significativement la viscosité initiale du bitume, y compris les compositions de DMI, de lactate de butyle et d'esters dibasiques DBE utilisées conformément à la présente invention au sein, respectivement, des BITUMES A, B et C, 3) la composition de l'art antérieur à base d'esters méthyliques d'huile de tournesol a effectivement un effet fluxant ou fluidifiant du bitume (cf. BITUMES T3 et T4). Par contre, elle ne permet pas, dans le cas présent et y compris en combinaison avec un agent siccatif (BITUME T4), d'obtenir une montée en cohésion du même ordre que celle obtenue avec l'agent fluxant classique d'origine pétrochimique(cf. BITUME T2 VISCO 1 = 9500 mPa.s; VISCO 2 = 33 300 mPas). 4) les composés utilisables conformément à la présente invention, en premier lieu le DMI (BITUME A) mais également les esters dibasiques (BITUME C) et, à un degré moindre, le lactate de butyle (BITUME B) permettent d'obtenir un comportement, en particulier une montée en cohésion , (beaucoup) plus proche de celui observé avec ledit agent classique d'origine pétrochimique. Il convient notamment d'insister ici sur l'intérêt d'un dérivé d'isosorbide comme le DMI qui permet donc, en tant qu'agent fluxant de composition de bitume et/ou de résine, de se substituer efficacement aux adjuvants de l'art antérieur, y compris d'origine fossile et ce, tout 2879611 17 en présentant des caractéristiques intrinsèques particulièrement avantageuses et notamment: un point éclair relativement élevé, à savoir 120 C, - une absence d'odeur ou d'effet irritant pour la peau et les yeux, - une pression de vapeur extrêmement faible, à savoir 10-5 Pascals à 20 C, - une absence d'effet négatif sur l'environnement, y compris aquatique et notamment une absence de bioaccumulation, - une haute stabilité chimique, - une absence de pouvoir corrosif vis-à-vis des métaux, - une solubilité dans l'eau totale, en toutes proportions, qui lui communique une bonne rinçabilité. Des essais menés par ailleurs par la Demanderesse ont montré que des esters d'isosorbide ou d'autres esters de l'acide lactique, en particulier des compositions à base, majoritairement, de diesters d'isosorbide comme le dioctanoate d'isosorbide ou de lactates d'hexyle ou de butyle, pouvaient être également utilisés comme agents fluxants de bitumes et ce, d'une manière aussi efficace que les esters méthyliques d'huiles végétales. EXEMPLE 2 Dans le cadre de cet exemple, on évalue l'intérêt de composés utilisables conformément à l'invention dans le traitement d'une composition à base de bitume et plus particulièrement comme agents solvants dans le nettoyage d'une surface, en l'occurrence d'une plaque de verre, souillée par une telle composition. Le bitume, de type 70/100 fourni par la Société EUROVIA, mis en fusion, est étalé en un film d'environ 0,5 à 1 mm d'épaisseur sur la plaque de verre. 2879611 18 Lorsque le bitume ainsi étalé se retrouve à température ambiante, on dépose sur celui-ci des morceaux de coton inbibés du composé solvant à tester. Le coton est recouvert d'une cloche en verre pour limiter l'évaporation du solvant. Chacun des composés est évalué selon deux tests, à savoir: - TEST 1: après 1 heure de contact entre le bitume et le coton inbibé, ce dernier est soulevé pour observer l'action du composé comme solvant du bitume. La notation suivante est adoptée pour ce TEST 1: 0: coton intact, 1: traces de bitume sur le coton, 2: coton souillé sur toute la surface, 3: le bitume a été solubilisé par le solvant et a migré dans le coton. - TEST 2: le coton est ensuite frotté sur le bitume pour évaluer un nettoyage avec action mécanique. La notation suivante est adoptée pour ce TEST 2: 0: coton intact, 1: traces de bitume sur le coton, 2: coton noirci, 3: attaque franche du bitume, 4: élimination facile du bitume. On a soumis aux TEST 1 et TEST 2 les différents composés solvants ci-après: É COMPOSE Tl: gazole de type rouge , É COMPOSE T2: D-limonène commercialisé par la Société PRODASYNTHE, É COMPOSE T3: composition d'esters méthyliques d'huile de tournesol décrite dans l'EXEMPLE 2879611 19 É COMPOSE A: lactate d'hexyle synthétisé par la Demanderesse, É COMPOSE B: mélange de 75% en poids de COMPOSE A et 25 % en poids de composé T3, É COMPOSE C: mélange de 50% en poids de COMPOSE A et 50% en poids de COMPOSE T2, É COMPOSE D: mélange de 75% en poids de COMPOSE A et 25% en poids de COMPOSE T2, É COMPOSE E: composition à base d'environ 60% en poids (sec/sec) d'un mélange de dioctanoate d'isosorbide et de dioctanoate de sorbitan, obtenue par la Société Demanderesse à partir de sorbitol et d'acide octanoïque, ladite composition contenant par ailleurs, entre autres, des monooctanoates d'isosorbide et de sorbitan et des tri- et tétraoctanoates de sorbitan, É COMPOSE F: mélange à 50% en poids de COMPOSE E et 50% en poids de COMPOSE T2, É COMPOSE G: mélange de 65% en poids de COMPOSE Ti et 35% en poids du diméthyl isosorbide (DMI) décrit à l'EXEMPLE 1. Le tableau ci-dessous reprend, pour chacun des COMPOSES Ti à T3 et A à G, la note obtenue pour chacun des TEST 1 et TEST 2: 2879611 20 COMPOSE TEST 1 TEST 2 T1 1 4 T2 2 4 T3 2 3 A 2 3 B 2 3 C 2 4 D 2 3 E 1 2 F 2 3 G 1 4 Ce tableau montre globalement que des composés utilisables conformément à l'invention peuvent être mis en oeuvre comme agents solvants, y compris comme agents co-solvants, pour le traitement de compositions à base de bitume, d'hydrocarbone et/ou de résine, en particulier pour le nettoyage de surfaces ou matières polluées ou souillées par de telles compositions. C'est le cas, par exemple, du lactate d'hexyle, lequel peut avantageusement se substituer en tout ou partie à des produits tels que gazole, D-limonène ou esters méthyliques d'huiles végétales. C'est le cas également des esters ou éthers d'isosorbide tels que, par exemple, le dioctanoate d'isosorbide et le diméthyl isosorbide (DMI). En particulier, l'observation faite ici de la fonctionnalité du DMI comme agent solvant de bitume, associée aux nombreuses propriétés de ce composé telles que soulignées à l'EXEMPLE 1, permet d'envisager l'utilisation de ce produit pour des opérations industrielles de nettoyage ou de dépollution d'enceintes (cuves, par exemple), de surfaces (paillasses de laboratoire, par exemple) ou de matières (sable, 2879611 21 rochers), y compris en substitution au moins partielle d'un composé d'origine fossile comme le gazole. REVENDICATIONS 1. Utilisation, pour la préparation ou le traitement de compositions à base de bitume, d'hydrocarbone et/ou de résine, d'au moins un composé choisi dans le groupe comprenant: - les esters d'un acide organique autre qu'un acide gras, ledit acide contenant de préférence au plus 10 atomes de carbone et plus préférentiellement encore de 2 à 8 atomes de carbone, et, - les éthers ou esters d'un produit issu de la déshydratation interne d'un sucre, de préférence d'un sucre hydrogéné. 2. Utilisation selon la revendication 1, caractérisée en ce que ledit composé consiste en un produit choisi parmi les esters des acides glycolique, glycérique, lactique, gluconique, glucarique, glucuronique, glutarique, céto-gulonique, érythorbique, ascorbique, fumarique, adipique, succinique, malique, maléique, malonique, oxalique, citrique, itaconique, lévulinique, glutamique, aspartique, aconitique, azélaïque, hydroxypropionique et citraconique et les mélanges quelconques d'au moins deux quelconques desdits esters. 3. Utilisation selon la revendication 1 ou 2, caractérisée en ce que ledit composé consiste en un ester d'un acide organique autre qu'un acide gras et d'un alcool comprenant au plus 10 atomes de carbone, de préférence de 1 à 8 atomes de carbone, ou d'un mélange quelconque d'au moins deux quelconques de tels esters. 4. Utilisation selon l'une des revendications 1 à 3, caractérisée en ce que ledit composé consiste en un produit choisi parmi les esters des acides glycolique, lactique, gluconique, glutarique, adipique et succinique et les mélanges quelconques d'au moins deux quelconques de ces esters. 2879611 23 5. Utilisation selon la revendication 1, caractérisée en ce que ledit composé consiste en un éther ou ester d'un produit issu de la déshydratation interne d'un sucre, ledit sucre étant choisi parmi le glucose, le maltose, le lactose, le galactose, le saccharose, le mannose, le xylose, le ribose, le fructose, l'isomaltulose, le sorbose et l'idose, les équivalents hydrogénés des sucres précités et les mélanges quelconques d'au moins deux quelconques de ces produits. 6. Utilisation selon la revendication 5, caractérisée en ce que ledit composé consiste en un éther ou un ester d'un produit issu de la déshydratation interne du sorbitol, du mannitol ou de l'iditol et notamment d'un éther ou d'un ester d'isosorbide, de sorbitan, d'isommanide, de mannitan, d'isoidide ou d'iditan, ou d'un mélange quelconque d'au moins deux quelconques de ces produits. 7. Utilisation selon la revendication 5 ou 6, caractérisée en ce que ledit composé est choisi dans le groupe comprenant les dérivés éthylés, méthylés, acétylés, butylés, isobutylés, hexylés, 2-éthyl hexylés, octénylés, laurylés ou stéarylés d'isosorbide, de sorbitan, d'isommanide et/ou d'isoidide et les mélanges quelconques d'au moins deux quelconques de ces produits. 8. Utilisation selon l'une des revendications 5 à 7, caractérisée en ce que ledit composé est constitué pour au moins 50% de son poids (sec/sec), de diéther(s) ou de diester(s) d'isosorbide, de sorbitan, d'isommanide et/ou d'isoidide. 9. Utilisation selon l'une des revendications 5 à 8, caractérisée en ce que ledit composé est constitué pour au moins 50% de son poids (sec/sec) de diméthyl isosorbide. 10. Utilisation selon l'une quelconque des revendications 1 à 9, caractérisée en ce que ledit composé est utilisé comme agent plastifiant, fluxant ou fluidifiant, agent solvant, de nettoyage, lubrifiant, 2879611 24 mouillant, émulsionnant, dispersant, de coalescence, anti-kérosène, modificateur d'odeurs ou huile régénérante. 11. Utilisation selon l'une quelconque des revendications 1 à 10, caractérisée en ce que ledit composé est utilisé pour la préparation ou le traitement de compositions choisies dans le groupe comprenant le pétrole brut, les bitumes, les mazouts, les goudrons, les bitumes fluxés, les émulsions de bitume, les bitumes polymères, en particulier ceux à base d'élastomères et/ou de polymères thermoplastiques, les enduits, en particulier les enduits superficiels, les enrobés, en particulier les enrobés à chaud et les enrobés stockables, les peintures bitumineuses, les résines d'origine naturelle et leurs dérivés, en particulier issues de bois ou de plantes et les compositions liantes à base de telles résines. 12. Utilisation selon l'une quelconque des revendications 1 à 11, caractérisée en ce que les compositions à base de bitume, d'hydrocarbone et/ou de résine sont destinées à la (re)construction, à l'entretien, à la réparation et/ou au nettoyage de chaussées de circulation, de chapes d'étanchéité, de revêtement de trottoirs, de revêtements d'ouvrage d'art, de bâtiments ou d'habitations, d'isolants thermiques ou phoniques, de matériaux d'étanchéité ou de revêtements de protection contre la corrosion ou contre l'humidité, de surfaces ou d'enceintes de travail, de stockage ou de transport comme les paillasses de laboratoire, les cuves, les pompes et citernes ou de matières polluées comme le sable, les rochers et les organismes vivants. 13. Utilisation selon l'une quelconque des revendications 1 à 12, caractérisée en ce que les compositions à base de bitume, d'hydrocarbone et/ou de résine, contiennent au moins un produit choisi dans le groupe comprenant les bitumes, les élastomères naturels ou synthétiques, notamment de type polybutadiène, latex 2879611 25 naturel, caoutchouc, styrène-butadiène (SBR), styrènebutadiène-styrène (SBS) ou co-polymères d'éthylène, les polymères thermoplastiques, notamment de type polyoléfine, polyamide ou polyester, ou les résines naturelles ou naturelles modifiées, notamment en provenance de bois ou de plantes, en particulier les résines de colophane et les résines terpéniques. 14. Procédé de préparation ou de traitement d'une composition à base de bitume, d'hydrocarbone et/ou de résine, caractérisé par le fait que l'on met ladite composition en présence d'au moins un composé choisi dans le groupe comprenant: - les esters d'un acide organique autre qu'un acide gras, ledit acide contenant de préférence au plus 10 atomes de carbone et plus préférentiellement encore de 2 à 8 atomes de carbone, et, - les éthers ou esters d'un produit issu de la déshydratation interne d'un sucre hydrogéné. 15. Composition à base et/ou de résine, caractérisé en ce qu'elle contient, de sucre, de préférence d'un de bitume, d'hydrocarbone préférence à raison de 0,1 préférentiellement de 0,5 à composé choisi dans le groupe - les esters d'un acide à 95% en poids, et plus 50% en poids, au moins un comprenant: organique autre qu'un acide gras, ledit 10 atomes de 2 à 8 atomes acide contenant de préférence au plus carbone et plus préférentiellement encore de de carbone, et, esters d'un produit issu de la d'un sucre, de préférence d'un - les éthers ou 30 déshydratation interne sucre hydrogéné.